(57)【要約】      （修正有）【課題】低誘電率、低誘電正接の化合物。該化合物を必須成分とする樹脂組成分の提供。【解決手段】一般式（１）で示される脂環構造を有する新規なビニルベンジルエーテル化合物であって、該化合物を必須成分とする樹脂組成物は低誘電率、低誘電正接の硬化物を得ることが出来る。2007015945.tif 000012  Ｒは水素原子又はＣ１〜Ｃ１２の炭化水素基であって、直鎖状又は分岐鎖状のアルキル基又は、シクロ環、アリール基などの環状構造であっても良い。Ｘは直接結合しているか直鎖状又は分岐鎖状のアルキル基又は、シクロ環、アリール基などの炭化水素により結合していても良い。ｎは１以上の整数を示す。【選択図】なし【特許請求の範囲】
【請求項１】
一般式１または一般式２で示される脂環構造を有するビニルベンジルエーテル化合物。
【化１】
2007015945.tif 000008
Ｒは水素原子又はＣ１〜Ｃ１２の炭化水素基であって、直鎖状又は分岐鎖状のアルキル基又は、シクロ環、アリール基などの環状構造であっても良い。Ｘは直接結合しているか直鎖状又は分岐鎖状のアルキル基又は、シクロ環、アリール基などの炭化水素により結合していても良い。ｎは１以上の整数を示す。
【化２】
2007015945.tif 000009
Ｒは水素原子又はＣ１〜Ｃ１２の炭化水素基であって、直鎖状又は分岐鎖状のアルキル基又は、シクロ環、アリール基などの環状構造であっても良い。ｍは０以上の整数を示す。Ｙはｍ＝０の時は水素を表し、ｍが１以上の整数の場合は直接結合しているか直鎖状又は分岐鎖状のアルキル基又は、シクロ環、アリール基などの炭化水素により結合していても良い。
【請求項２】
一般式３または一般式４で示される脂環構造を有するフェノール化合物とビニルベンジルハライドを反応して得られる請求項１記載のビニルベンジルエーテル化合物。
【化３】
2007015945.tif 000010
Ｒは水素原子又はＣ１〜Ｃ１２の炭化水素基であって、直鎖状又は分岐鎖状のアルキル基又は、シクロ環、アリール基などの環状構造であっても良い。Ｘは直接結合しているか直鎖状又は分岐鎖状のアルキル基又は、シクロ環、アリール基などの炭化水素により結合していても良い。ｎは１以上の整数を示す。
【化４】
2007015945.tif 000011
Ｒは水素原子又はＣ１〜Ｃ１２の炭化水素基であって、直鎖状又は分岐鎖状のアルキル基又は、シクロ環、アリール基などの環状構造であっても良い。ｍは０以上の整数を示す。Ｙはｍ＝０の時は水素を表し、ｍが１以上の整数の場合は直接結合しているか直鎖状又は分岐鎖状のアルキル基又は、シクロ環、アリール基などの炭化水素により結合していても良い。
【請求項３】
フェノール化合物が２，２’−ジヒドロキシ−３，３’−ビス（α−メチルシクロヘキシル）−５，５’−ジメチルジフェニルメタンである請求項１，２記載のビニルベンジルエーテル化合物。
【請求項４】
フェノール化合物が１，１，３−トリス（２−メチル−４−ヒドロキシ−５−シクロヘキシルフェニル）ブタンである請求項１，２記載のビニルベンジルエーテル化合物。
【請求項５】
フェノール化合物がテルペンとフェノール類の共重合体である請求項１，２記載のビニルベンジルエーテル化合物。
【請求項６】
請求項１〜５記載のビニルベンジルエーテル化合物を必須成分とする、熱硬化性樹脂及び又は熱可塑性樹脂を配合してなる樹脂組成物。
【請求項７】
請求項１〜５記載のビニルベンジルエーテル化合物を必須成分とする電子回路基板や電子部品として用いられるプリプレグ、積層板、封止材、成形剤、注型材、接着剤、塗料、ペースト材、フィルム材等の樹脂組成物。
【発明の詳細な説明】
【技術分野】
【０００１】
本発明は脂環構造を有する新規なビニルベンジルエーテル化合物及び該ビニルベンジルエーテル化合物を必須成分とする樹脂組成物に関する発明であり、電子回路基板に用いられる銅張積層板製造用の樹脂組成物や電子部品に用いられる封止材・成形材・注型材・接着剤・電気絶縁塗料・フィルム材などに有用な熱硬化性化合物及び該化合物を必須成分とする樹脂組成物に関する。
【背景技術】
【０００２】
情報処理技術の向上に伴い、電子機器に使用される電子回路は高周波数化が進んでいる。電子回路に使用される絶縁材料の誘電特性によっては高周波数化に伴い誘電損失が大きくなり信号遅延、信号減衰等の不具合が生じることが知られている。誘電損失は誘電率、誘電正接の値から計算で求めることができるが、絶縁材料の誘電率の値は２〜５程度であるのに対して誘電正接は０．０５００〜０．０００２程度であり、低誘電損失の電子回路にはより低誘電正接材料が必要とされている。
【０００３】
エポキシ樹脂は取り扱い性の容易さやバランスの取れた諸物性により電子回路材料として広く使用されている。しかし、硬化の際にエポキシ基と硬化剤が反応しアルコール性水酸基を生成する。この様な極性基による分極のため誘電率、誘電正接が高く改良が求められていた。これに対して、各種置換基を導入することにより反応で生成するアルコール性水酸基濃度を低減する手法が提案されている。例えば、例えば特許文献１ではモノスチレン化フェノールノボラック樹脂を用い、特許文献２では、アルキル置換フェノールノボラック樹脂を用いることによって改良を提案している。特許文献３ではエポキシ基とイソシアネート基を反応することによってオキサゾリドン環を生成してアルコール性水酸基の無いエポキシ樹脂を用いることによって改良を提案している。これらの方法によりある程度の低誘電率・低誘電正接化は可能であるが、エポキシ基を反応して硬化を行う限りアルコール性水酸基濃度を低減するには限界があり、低誘電率・低誘電正接化も限界があった。
【特許文献１】特開平０８−１６５３２８号公報
【特許文献２】特開平０８−１９８９４９号公報
【特許文献３】特開平０９−２７８８６７号公報
【０００４】
また、熱硬化性樹脂であるビニルベンジルエーテル化合物は、ビニル基による硬化反応のため、エポキシ樹脂の様にアルコール性水酸基の生成が無く硬化物の誘電率・誘電正接等の誘電特性が良好である。該化合物として、特許文献４にはビスフェノールＡやビスフェノールＳ等のポリフェノールのビニルベンジルエーテルが開示されており、特許文献５にはポリフェニレンエーテル（ＰＰＥ）  の優れた性質を受け継いだバランスのとれた特性を有する２官能ＰＰＥオリゴマーの末端をビニル基に変換した化合物が開示されている。特許文献１０には、その硬化物はガラス転移点が高く、低誘電率、低誘電正接であり耐熱性、電気特性の優れたビニル化合物が得られることが開示されているが、近年の電子回路に使用される絶縁材料には一段の高周波数化に伴い、誘電特性、特に誘電正接の値が更に低い電子回路材料が求められている。
【特許文献４】米国特許第４，１１６，９３６号公報
【特許文献５】特開２００４−０６７７２７号公報
【発明の開示】
【発明が解決しようとする課題】
【０００５】
本発明者は、ビニルベンジルエーテル化合物につき鋭意研究し、特定の構造を有するビニルベンジルエーテル化合物の誘電特性が著しく低いことを見いだし本発明を完成させるに至った。
【課題を解決するための手段】
【０００６】
即ち本発明の要旨は、一般式１または一般式２で示される脂環構造を有するビニルベンジルエーテル化合物である。本化合物は、例えば一般式３または一般式４で示される分子骨格中に脂環構造を有するフェノール化合物とビニルベンジルハライドを反応して得ることができる。この様な特定の分子構造を持つビニルベンジルエーテル化合物を用いることによって誘電特性、特に誘電正接の低い硬化物を得ることが出来る。
【０００７】
【化１】
2007015945.tif 000002
Ｒは水素原子又はＣ１〜Ｃ１２の炭化水素基であって、直鎖状又は分岐鎖状のアルキル基又は、シクロ環、アリール基などの環状構造であっても良い。Ｘは直接結合しているか直鎖状又は分岐鎖状のアルキル基又は、シクロ環、アリール基などの炭化水素により結合していても良い。ｎは１以上の整数を示す。
【０００８】
【化２】
2007015945.tif 000003
Ｒは水素原子又はＣ１〜Ｃ１２の炭化水素基であって、直鎖状又は分岐鎖状のアルキル基又は、シクロ環、アリール基などの環状構造であっても良い。ｍは０以上の整数を示す。Ｙはｍ＝０の時は水素を表し、ｍが１以上の整数の場合は直接結合しているか直鎖状又は分岐鎖状のアルキル基又は、シクロ環、アリール基などの炭化水素により結合していても良い。
【０００９】
【化３】
2007015945.tif 000004
Ｒは水素原子又はＣ１〜Ｃ１２の炭化水素基であって、直鎖状又は分岐鎖状のアルキル基又は、シクロ環、アリール基などの環状構造であっても良い。Ｘは直接結合しているか直鎖状又は分岐鎖状のアルキル基又は、シクロ環、アリール基などの炭化水素により結合していても良い。ｎは１以上の整数を示す。
【００１０】
【化４】
2007015945.tif 000005
Ｒは水素原子又はＣ１〜Ｃ１２の炭化水素基であって、直鎖状又は分岐鎖状のアルキル基又は、シクロ環、アリール基などの環状構造であっても良い。ｍは０以上の整数を示す。Ｙはｍ＝０の時は水素を表し、ｍが１以上の整数の場合は直接結合しているか直鎖状又は分岐鎖状のアルキル基又は、シクロ環、アリール基などの炭化水素により結合していても良い。
【００１１】
更に、本発明のビニルベンジルエーテル化合物及び、該ビニルベンジルエーテル化合物を必須成分とする樹脂組成物は従来のビニルベンジルエーテル化合物と同様に建材用の注型材・成形剤・接着剤・塗料などや、電子回路基板や電子部品に用いられるプリプレグ、積層板、封止材、成形剤、注型材、接着剤、塗料、ペースト材、フィルム材などあらゆる用途に使用可能である。
【発明の効果】
【００１２】
本発明のビニルベンジルエーテル化合物は後述の実施例で示されるように、誘電率が３未満であり、誘電正接は０．０１０未満であるのに対して比較例では誘電率が３以上であったり、誘電正接が０．０１０以上となっている。一般式１又は一般式２で示されるビニルベンジルエーテル樹脂を用いることによって低い誘電率、誘電正接を示している。
【発明を実施するための最良の形態】
【００１３】
以下、本発明について詳細に述べる。
本発明のビニルベンジルエーテル化合物は前記一般式１又は一般式２で示される脂環構造を有する化合物であり、この様な特定の分子構造により低誘電率・低誘電正接を発現するものである。本化合物を得る方法としては、例えば、前記一般式３又は一般式４で示される脂環構造を有するフェノール化合物と下記のビニルベンジルハライドを反応して得ることができる。
【００１４】
【化５】
2007015945.tif 000006
【００１５】
フェノール化合物の具体例としては２，２’−ジヒドロキシ−３，３’−ビス（α−メチルシクロヘキシル）−５，５’−ジメチルジフェニルメタン、１，１，３−トリス（２−メチル−４−ヒドロキシ−５−シクロヘキシルフェニル）ブタン、テルペンとフェノール類の共重合体、４，４’−シクロヘキシリデンビスフェノール、４，４’−（１−メチルエチリデン）ビス（２−シクロヘキシルフェノール）、４，４’−シクロヘキシリデンビス（２−シクロヘキシルフェノール）、４，４’−（４−ヒドロキシフェニルメチレン）ビス（２−シクロヘキル−５−メチルフェノール）等が挙げられるがこれらに限定されるものではない。
【００１６】
本発明の化合物を得る方法として前述のビニルベンジルハライドを用いる方法の具体例としてはｐ−ビニルベンジルクロライド（ＣＭＳ−１４  セイミケミカル株式会社製）、ｍ−ビニルベンジルクロライド、あるいは２種類の混合物（ＣＭＳ−ＡＭ，ＣＭＳ−Ｐ  セイミケミカル株式会社製）、ｐ−ビニルベンジルブロマイド、ｍ−ビニルベンジルブロマイド等を用いる方法が挙げられるが、これらに限定されるものではなく、ビニルベンジルハライドを２種類以上混合して使用しても良い。
【００１７】
分子骨格中に脂環構造を有するフェノール化合物とビニルベンジルハライドの反応は、ポリフェノール類とビニルベンジルハライドとの反応であり、従来から公知の方法により反応する事ができる。例えばフェノール化合物とビニルベンジルハライドを適当な不活性溶媒中で、アルカリ金属水酸化物を分割投入又は滴下して反応を行い、生成するハロゲン化金属を濾過や水洗によって分離する方法がある。あるいはフェノール化合物と、アルカリ金属水酸化物を配合し、ビニルベンジルハライドを分割投入又は滴下して反応を行い、生成するハロゲン化金属を濾過や水洗によって分離する方法もある。
【００１８】
反応に用いる不活性溶媒は特に限定はなくヘキサン、へプタン、オクタン、デカン、ジメチルブタン、ペンテン、シクロヘキサン、メチルシクロヘキサン、ベンゼン、トルエン、キシレン、エチルベンゼン等の各種炭化水素、メタノール、エタノール、プロパノール、ブタノール、アミルアルコール、ペンタノール、ヘキサノール、メチルアミルアルコール、ヘプタノール、シクロヘキサノール、ベンジルアルコール、フリフリルアルコール等のアルコール類、エチルエーテル、イソプロピルエーテル、ブチルエーテル、ジイソアミルエーテル、メチルフェニルエーテル、エチルフェニルエーテル、アミルフェニルエーテル、エチルベンジルエーテル、ジオキサン、メチルフラン、テトラヒドロフラン等のエーテル類、アセトン、メチルアセトン、メチルエチルケトン、メチルプロピルケトン、メチルブチルケトン、メチルアミルケトン、ジエチルケトン、エチルブチルケトン、ジプロピルケトン、シクロヘキサノン等のケトン類等、メチルセロソルブ、メチルセロソルブアセテート、エチルセロソルブ、セロソルブアセテート、エチレングリコールイソプロピルエーテル、ジエチレングリコールジメチルエーテル、メチルエチルカルビトール、プロピレングリコールモノメチルエーテル、ジメチルホルムアミド、ジメチルスルホキシド等が使用できるが、これらに限定されるものではなく、２種類以上混合して使用しても良い。しかし、生成したハロゲン化金属を水洗により除去する場合は水層と有機溶媒層を分離可能な溶媒を使用する必要がある。好ましい分液可能な溶媒としてはベンジン、トルエン、キシレン、メチルエチルケトン、メチルイソブチルケトン等があるがこれらに限定されるものではなく、２種類以上混合して使用しても良い。
【００１９】
反応に用いるアルカリ金属水酸化物としては水酸化リチウム、水酸化ナトリウム、水酸化カリウム等が使用できるがこれらに限定されるものではなく、２種類以上混合して使用しても良い。また、固形で使用しても水溶液等の溶液で使用しても良い。
【００２０】
反応には必要に応じて触媒を使用することも出来る。使用する触媒の具体例としてはベンジルジメチルアミン等の第３級アミン類、テトラメチルアンモニウムクロライド等の第４級アンモニウム塩類、トリフェニルホスフィン、トリス（２，６−ジメトキシフェニル）ホスフィン等のホスフィン類、エチルトリフェニルホスホニウムブロマイド等のホスホニウム塩類、２メチルイミダゾール、２エチル４メチルイミダゾール等のイミダゾール類等各種触媒が挙げられるがこれらに限定されるものではなく、２種類以上使用しても良い。
【００２１】
反応は３０℃〜１５０℃、好ましくは５０℃〜９０℃で反応を行うことが好ましい。反応温度が高いとビニル基の反応により重合してしまい、低すぎると反応が進まず効率が悪い。また、ビニル基の重合を抑える方法として酸素を系内に導入することも出来る。反応の追跡には各種クロマトグラフィーやＩＲ、ＵＶ等を利用することが出来る。例えば、原料のビニルベンジルハライドの残存量や、反応に関わる官能基のピークを測定することで終点を決定することが出来る。
【００２２】
得られたビニルベンジルエーテル化合物はビニル基の反応性から光照射や加熱により重合することができる。また、保存に際して重合禁止剤を添加しておくことも出来る。重合禁止剤の例としてはキノン類、ハイドロキノン類、フェノール類、各種銅塩類、アミジン類、ヒドラジン類等があり、より具体的にはトルキノン、ハイドロキノン、ナフテン銅酸、ヒドラジン塩酸塩などが挙げられるがこれらに限定されるものではなく、２種類以上使用しても良い。
【００２３】
ビニルベンジルエーテル化合物を必須成分とする硬化性樹脂組成物には必要に応じてラジカル重合開始剤を使用することもできる。具体的にはメチルエチルケトンパーオキシド、シクロヘキサノンパーオキシド、メチルアセテートパーオキシド、アセチルアセトンパーオキシド、クメンハイドロパーオキシド、ベンゾイルパーオキシド、ｔ−ブチルパーオキシベンゾエート等が挙げられるがこれらに限定されるものではなく、２種類以上使用しても良い。
【００２４】
本発明のビニルベンジルエーテル化合物を必須成分として含有する樹脂組成物には他の各種硬化性樹脂を配合することが出来る。また、必要に応じて熱可塑性樹脂や各種充填剤を配合することが出来る。硬化性樹脂の具体例としてはエポキシ樹脂、ビニルベンジルエーテル化合物、ポリエステル樹脂等が挙げられ、熱可塑性樹脂としてはポリエチレン、ポリプロピレン、ＡＢＳ樹脂、ポリスチレン、メタクリル樹脂、ポリカーボネート、ポリフェニレンエーテル、ポリフェニレンスルフィド等が挙げられるがこれらに限定されるものではなく、２種類以上使用しても良い。
【００２５】
充填剤の具体例としては水酸化アルミニウム、水酸化マグネシウム、タルク、焼成タルク、クレー、カオリン、酸化チタン、ガラス粉末、シリカバルーン等、ガラス繊維、パルプ繊維、合成繊維、セラミック繊維等が挙げられるがこれらに限定されるものではなく、２種類以上使用しても良い。更に顔料等を配合しても良い。
本発明組成物の特性の評価を行った結果、一般式１又は一般式２で示される分子骨格中に脂環構造を有するビニルベンジルエーテル化合物を必須成分として含有する樹脂組成物は、低誘電正接であり優れた硬化物物性を示した。
【実施例】
【００２６】
実施例及び比較例を挙げて本発明を具体的に説明するが、本発明はこれらに限定されるものではない。実施例に示されている部数は重量部を意味する。また、赤外吸光スペクトルはパーキンエルマージャパン製１７６０Ｘで測定を行った。分子量分布は東ソー株式会社製液体クロマトグラフィーＨＬＣ−８１２０にて測定を行った。誘電率、誘電正接はヒューレットパッカード株式会社製４２９１Ｂにて測定を行った。
【００２７】
合成例１
攪拌装置、温度計、冷却管、酸素ガス導入装置を備えたガラス製セパラブルフラスコに、フェノール化合物として２，２’−ジヒドロキシ−３，３’−ビス（α−メチルシクロヘキシル）−５，５’−ジメチルジフェニルメタン（精工化学株式会社製  ＮＯＮＦＬＥＸ  ＣＢＰ）８０．０部、アルカリ金属として２０％ＮａＯＨ水溶液７７．４部、溶媒としてトルエン１００部を仕込み、５０〜６０℃に加温して溶解した。触媒としてトリス（２，６−ジメトキシフェニル）ホスフィン２．０ｇを仕込んだ。６５℃〜７５℃に反応温度を保ち、酸素をバブリングしながら、ビニルベンジルハライドとしてｐ−ビニルベンジルクロライド（ＣＭＳ−１４  セイミケミカル株式会社製）６１．０部を滴下した。反応温度を７５℃に保ちながら、ガスクロマトグラフィーにてＣＭＳ−１４の残存量を追跡し、十分反応する迄反応を継続した。ＣＭＳ−１４を滴下終了後約１５時間経過していた。その後、トルエン７０部を加え希釈した。３５％塩酸で、ｐＨが５〜６になるまで中和し、下層水層を分離除去した。りん酸２水素ナトリウム水溶液でｐＨが７〜６になる様にしながら、水洗洗浄、水層分離除去を３〜５回繰り返した。還流脱水を行い、重合禁止剤を配合した後、溶液濾過を行って溶剤回収を行った。得られたビニルベンジルエーテル化合物は暗褐色の半固形状物質であった。赤外吸光スペクトルを図１に、液体クロマトグラフィーを図２に示した。
【００２８】
合成例２
合成例１と同様な装置に１，１，３−トリス（２−メチル−４−ヒドロキシ−５−シクロヘキシルフェニル）ブタン）（アデカアーガス株式会社製  ＤＨ−４３）１００部、２０％ＮａＯＨ水溶液９７．５部、トルエン１６０部、触媒としてテトラメチルアンモニウムクロライド１．７部、ｐ−ビニルベンジルクロライド（ＣＭＳ−１４）７７．４部を加えた以外は合成例１と同様な操作を行った。得られたビニルベンジルエーテル化合物は暗褐色の半固形状物質であった。赤外吸光スペクトルを図３に、液体クロマトグラフィーを図４に示した。
【００２９】
合成例３
合成例１と同様な装置にテルペンフェノール共重合体（ヤスハラケミカル（株）製  ＹＰ−９０）７０部、メチルエチルケトン５０部、２０％水酸化ナトリウム水溶液３６部、テトラメチルアンモニウムクロライド１．５部、ｐ−ビニルベンジルクロライド（ＣＭＳ−１４）６９．３部を仕込んだ以外は合成例１と同様な操作を行った。得られたビニルベンジルエーテル化合物は暗褐色の半固形状物質であった。赤外吸光スペクトルを図５に、液体クロマトグラフィーを図６に示した。
【００３０】
合成例４
合成例１と同様な装置にテルペンフェノール共重合体（ヤスハラケミカル（株）製  マイティエースＫ−１２５）８０部、トルエン１２０部、２０％水酸化ナトリウム水溶液６０．１部、テトラメチルアンモニウムクロライド１．５部、ｐ−ビニルベンジルクロライド（ＣＭＳ−１４）４７．７部を仕込んだ以外は合成例１と同様な操作を行った。得られたビニルベンジルエーテル化合物は暗褐色の半固形状物質であった。赤外吸光スペクトルを図７に、液体クロマトグラフィーを図８に示した。
【００３１】
合成例５
合成例１と同様な装置にテトラブロモビスフェノールＡ１７０部、反応溶媒としてトルエン９０部、ビニルベンジルハライドとしてｐ−ビニルベンジルクロライドとｍ−ビニルベンジルクロライドの２種類の混合物（セイミケミカル株式会社製  ＣＭＳ−Ｐ）９７．９部、触媒としてテトラメチルアンモニウムクロライド０．９部、アルカリ金属として４８．５％水酸化ナトリウム水溶液８３．１部とした以外は合成例１と同様な操作を行った。得られたビニルベンジルエーテル化合物は淡黄色の固形状物質であった。
【００３２】
合成例６
合成例１と同様な装置にビスフェノールフルオレン１００部、反応溶媒としてメチルエチルケトン１００部、ビニルベンジルハライドとしてｐ−ビニルベンジルクロライド（ＣＭＳ−１４）９１．５部、触媒としてテトラメチルアンモニウムクロライド１．９部、アルカリ金属として４８．５％水酸化ナトリウム水溶液４８．４部とした以外は合成例１と同様な操作を行った。得られたビニルベンジルエーテル化合物は淡黄色の固形状物質であった。
【００３３】
合成例７
合成例１と同様な装置に４，４’−［１，４−フェニレンビス（１−メチリデン）ビス［２−メチルフェノール］１００部、反応溶媒としてメチルエチルケトン１２０部、ビニルベンジルハライドとしてｐ−ビニルベンジルクロライドとｍ−ビニルベンジルクロライドの２種類の混合物（ＣＭＳ−Ｐ）８５．７部、触媒としてテトラメチルアンモニウムクロライド１．９部、アルカリ金属として４８．５％水酸化ナトリウム水溶液４４．７部とした以外は合成例１と同様な操作を行った。得られたビニルベンジルエーテル化合物は淡黄色の固形状物質であった。
【００３４】
実施例１〜４及び比較例１〜３
上記の合成例１〜４で得られた化合物（樹脂）を実施例１〜４として、また、合成例５〜７で得られた化合物（樹脂）として表１にその誘電率及び誘電正接を示す。１５０℃×２時間及び１８０℃×２時間の条件で硬化物を作成した硬化物物性として誘電率、誘電正接の値を示す。
【００３５】
【表１】
2007015945.tif 000007
【図面の簡単な説明】
【００３６】
【図１】合成例１で得られたビニルベンジルエーテル化合物の赤外吸光スペクトル
【図２】合成例１で得られたビニルベンジルエーテル化合物の液体クロマトグラフィー
【図３】合成例２で得られたビニルベンジルエーテル化合物の赤外吸光スペクトル
【図４】合成例２で得られたビニルベンジルエーテル化合物の液体クロマトグラフィー
【図５】合成例３で得られたビニルベンジルエーテル化合物の赤外吸光スペクトル
【図６】合成例３で得られたビニルベンジルエーテル化合物の液体クロマトグラフィー
【図７】合成例４で得られたビニルベンジルエーテル化合物の赤外吸光スペクトル
【図８】合成例４で得られたビニルベンジルエーテル化合物の液体クロマトグラフィー
【図１】
2007015945.tif 000013
【図２】
2007015945.tif 000014
【図３】
2007015945.tif 000015
【図４】
2007015945.tif 000016
【図５】
2007015945.tif 000017
【図６】
2007015945.tif 000018
【図７】
2007015945.tif 000019
【図８】
2007015945.tif 000020